(57)【要約】【課題】  従来よりも低コストで、かつ、冷陰極管用電極に使用可能なほどに深絞り成形性に優れたモリブデン板およびその製造方法を提供する。【解決手段】  本発明のモリブデン板は、モリブデン含有量が９９．９５質量％以上であり、板表面組織の伸長方向を０度方向とし、０度、４５度、９０度各々の方向のランクフォード値ｒをｒ0、ｒ45、ｒ90としたとき、異方性を表す式｜ｒ0+ｒ90-2ｒ45｜／２≦１．０を満たし、かつ板表面の光沢度が７５０Ｇｌｏｓｓ(２０°)以上である。  このようなモリブデン板は、一次熱間圧延工程と二次冷間圧延工程の加工率との比（冷間圧延加工率／熱間圧延加工率）が０．８０２以上０．９８１以下の範囲であり、かつ最終圧延工程において、硬度Ｈｓ９５以上、かつ表面粗さＲａ０．２μｍ以下の圧延ロールで加工率７％以上の最終圧延を施すことにより得られる。【選択図】      なし【特許請求の範囲】
【請求項１】
モリブデン含有量が９９．９５質量％以上であり、
板表面組織の伸長方向を０度方向とし、０度、４５度、９０度各々の方向のランクフォード値ｒをｒ0、ｒ45、ｒ90としたとき、異方性を表す式｜ｒ0+ｒ90-2ｒ45｜／２≦１．０を満たし、
かつ板表面の光沢度が７５０Ｇｌｏｓｓ（２０°）以上であることを特徴とするモリブデン板。
【請求項２】
板表面組織の伸長方向を０度方向としたとき０度、４５度、９０度方向の各々の引張強度が７４０ＭＰａ以上であり、
前記０度、４５度、９０度方向の破断伸びεlが全て６％以上でその異方性を表す式｜εl 0+εl 90-2εl 45｜／２が８％以下であることを特徴とする請求項１記載のモリブデン板。
【請求項３】
モリブデン含有量が９９．９５質量％以上でその他は不可避不純物のみから成る組成であることを特徴とする請求項１または２のいずれかに記載のモリブデン板。
【請求項４】
前記不可避不純物は、Ｃ、Ｎ、Ｏ、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗのうち少なくとも１つを含み、前記不可避不純物の含有量は、総量が０．０５質量％以下、かつＣ、Ｎ、Ｏの総量が０．０１質量％以下であることを特徴とする請求項１から３の内のいずれかに記載のモリブデン板。
【請求項５】
モリブデン焼結体に熱間圧延で一方向圧延を施す工程と、その後前記熱間圧延方向に対し９０度の方向で冷間圧延を行う工程と、硬度Ｈｓ９５以上かつ表面粗さＲａ０．２μｍ以下の圧延ロールで加工率７％以上の最終圧延を施す工程と、を有する工程により製造され、
前記冷間圧延の加工率と、前記熱間圧延の加工率の比である（冷間圧延加工率／熱間圧延加工率）が０．８０２以上０．９８１以下の範囲であることを特徴とする請求項１〜４のいずれかに記載のモリブデン板。
【請求項６】
請求項１〜５のいずれかに記載のモリブデン板からなることを特徴とする深絞り用モリブデン板。
【請求項７】
９９．９５質量％以上のモリブデンを含むモリブデン焼結体に、
９２．７〜９７％の加工率となるように熱間圧延を一方向圧延にて施す熱間圧延工程と
前記熱間圧延工程にて得られたモリブデン板の表面酸化物を除去する酸化物除去工程と、
前記熱間圧延の圧延方向に対し９０度の方向で７７．８〜９０．９％の加工率となるように冷間圧延を施す冷間圧延工程と、
硬度Ｈｓ９５以上、かつ表面粗さＲａ０．２μｍ以下の圧延ロールで加工率７％以上の最終圧延を施す最終圧延工程と、
を有し、
前記冷間圧延の加工率と、前記熱間圧延の加工率の比である（冷間圧延加工率／熱間圧延加工率）で表す圧延加工率比が０．８０２以上０．９８１以下の範囲であることを特徴とするモリブデン板の製造方法。
【請求項８】
前記モリブデン焼結体は、モリブデン含有量が９９．９５質量％以上でその他は不可避不純物のみから成る組成であることを特徴とする請求項７記載のモリブデン板の製造方法。
【請求項９】
前記不可避不純物は、Ｃ、Ｎ、Ｏ、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗのうち少なくとも１つを含み、前記不可避不純物の含有量は、総量が０．０５質量％以下、かつＣ、Ｎ、Ｏの総量が０．０１質量％以下であることを特徴とする請求項７または８のいずれかに記載のモリブデン板の製造方法。
【請求項１０】
請求項７〜９のいずれかに記載のモリブデン板の製造方法を用いることを特徴とする深絞り用モリブデン板の製造方法。
【発明の詳細な説明】
【技術分野】
【０００１】
本発明は、モリブデン板およびモリブデン板の製造方法に関し、特に深絞り用モリブデン板およびその製造方法に関する。
【背景技術】
【０００２】
液晶表示装置等の背面光源として用いる冷陰極蛍光ランプの電極は、最近では、ニッケルに代わって、高融点かつ高導電性の特性に加え放電中にスパッタリングされにくいモリブデン（以下Ｍｏとも呼ぶ）が用いられている。
【０００３】
このＭｏ電極は、クロス圧延、すなわち、Ｍｏ焼結体を熱間あるいは冷間圧延工程において、圧延方向を９０度変えて、圧延加工する方法によって、組織の異方性を低減させ、深絞り成形性の向上が図られている。
【０００４】
このようにして得られた厚さ１００〜３００μｍのＭｏ板はトランスファープレスや順送プレスによって適当な形状やサイズに打ち抜き加工したのち、ポンチとダイを用いて外径１．５〜３．０ｍｍで（長さ／外径）で表される比が２〜３のカップ形状に深絞り成形されている。
【０００５】
ここで、深絞り成形用のＭｏ材料およびその製造方法としては、以下の技術が知られている。
【０００６】
例えば、特許文献１では、Ｍｏ又はＭｏ合金鋳造インゴット（結晶粒径が３０ｍｍ以下のものが好ましい）を用い、これをシース材でキャニングして鍛造した後、加熱温度５００〜１２００℃にて圧下率５０％以上の温間又は熱間圧延を施し、さらにこれを圧下率３０％以上の条件で冷間圧延するか、或いはこの冷間圧延の後、得られた冷間板に８００〜１２００℃で０．５〜４時間の真空処理を施すことからなるＭｏ又はＭｏ合金の製造方法が提案されている（特許文献１）。
【０００７】
また、特許文献２では、Ｍｏ、Ｗ、Ｔａ、Ｎｂに、エレクトロンビーム溶解でＲｅ、Ｂを添加して高融点金属材のインゴットを製造し、これを薄板に圧延し、得られた薄板を再結晶温度以上の温度に加熱して焼鈍処理を施すことからなる高融点金属薄板の製造方法が提案されている（特許文献２）。
【０００８】
また、特許文献３では、重量比０．０３〜０．３％の炭素を含有し、残部が実質的にＭｏからなり、エリクセン値が予め定められた規定値より２０％高い値を有する、深絞り性に優れているとしたＭｏ板が記載されている。その製造方法は、粉末冶金法によるものであり、粉末冶金法にて得られたＭｏ焼結体に、加工率８０％以上の熱間圧延を施し、焼鈍した後冷間圧延で所定の板厚まで加工することが記載されている（特許文献３）。
【０００９】
一方、特許文献４では、熱間圧延加工したＭｏ素材を熱間圧延後１０５０〜１１５０℃で中間焼鈍処理し、得られた一次圧延板を再結晶処理後の圧延率８０〜９５％で冷間処理圧延加工して最終目標板厚を有する二次圧延板を調製し、しかる後に得られた二次圧延板を温度９８０〜１０３０℃で最終焼鈍処理することにより、二次圧延板の板面に平行な（２２２）結晶面におけるＸ線回折強度を（２００）結晶面におけるＸ線回折強度の０．３倍以上に設定することにより、深絞り形状を有するランプ用反射板を高い歩留りで製造するとした技術が提案されている（特許文献４）。
【００１０】
なお、特許文献４には、モリブデン板の金属組織が、面積比で４０〜６０％の再結晶粒と、残部圧延加工による変形粒との混粒組織で構成することがよいことが記載してある。
【００１１】
さらに、特許文献４には、再結晶熱処理後の加工率すなわち冷間圧延率が８０〜９５％と従来法よりも低くなるように熱間圧延加工終了後の一次圧延板の板厚を設定し、さらに冷間圧延加工後の二次圧延板の組織を構成する再結晶が過度に成長しない程度の高温度９８０〜１０３０℃にて最終焼鈍処理して、再生結晶粒と加工変形粒とが混在する混粒組織を形成することが提案されている。
【００１２】
一方、特許文献５には、エレクトロンビーム溶解により製造されたファイブナイン以上の高い純度をもつＭｏの素材をロール圧延して帯材とし、この帯材をクロス圧延機を用いてクロス圧延することからなる深絞り可能なＭｏ薄板の製造方法が開示されている。またクロス圧延機を用いたクロス圧延に続いてロールを用いた仕上圧延を行い、さらに焼鈍することによって深絞り性を高めることを加えた製造方法が開示されている（特許文献５）。
【００１３】
さらに、特許文献６では、純ＭｏまたはＭｏ合金からなる圧延素材を、一方向に温間または冷間圧延することにより薄板とした後に、該薄板に対してレベラー処理あるいはショットブラスト処理を行って、内部応力異方性緩和処理を施すことにより、深絞り性に優れた純ＭｏまたはＭｏ合金からなる薄板の製造方法が開示されている。また、薄板に対する内部応力緩和処理後に、再結晶温度未満で熱処理することが開示されている（特許文献６）。
【００１４】
また、非特許文献１では、長手方向に供給される板材をその板材とほぼ平行ではあるが進行方向に挟まる軸を有する一対の揺動ロールを往復回転運動により、板材を幅方向に圧延しながら長手方向にも圧延する、いわゆるクロス圧延技術を開示している。また、このクロス圧延技術を適用してクロス圧延機によって純モリブデン薄板を製造することにより、優れた深絞り性を得られるとしている（非特許文献１）。
【先行技術文献】
【特許文献】
【００１５】
【特許文献１】特開平６−２５６９１８公報
【特許文献２】特開平６−８１０６９号公報
【特許文献３】特開平８−２７５３４号公報
【特許文献４】特開平６−１５８２５２号公報
【特許文献５】特開平３−２９１１０１号公報
【特許文献６】特開２００６−２５７５２８号公報
【非特許文献】
【００１６】
【非特許文献１】吉田桂一郎、“クロス圧延機の開発”、鉄と鋼、１９８５年８月３０日、Ｐ.１６３７−Ｐ.１６４０
【発明の概要】
【発明が解決しようとする課題】
【００１７】
ここで、近年、液晶画面の大型化および高精細化の市場要求が強く、冷陰極管蛍光ランプは従来品以上の高輝度特性が必要となってきている。この要求に応えるには、冷陰極管用電極は、外径をより細く、長さをより長くすることが必要である。具体的には、（長さ／外径）の比が３以上の深絞りを可能とする、従来にない深絞り成形性に優れたＭｏ板が必要とされている。また、低コストであることも求められる。
【００１８】
しかしながら、上記文献では、以下に示すような理由から、低コストで冷陰極管用電極に適した深絞り成形性に優れたＭｏ板を得るのは困難であった。
【００１９】
まず、特許文献１では、深絞り性に関わる具体的なカップ外形、長さ及びその比率が示されておらず、当該文献より上記した深絞り成形性が得られる旨の開示はない。
【００２０】
また、特許文献２では原料をエレクトロンビームにより溶解していることや、Ｒｅを使用していることから、製造コストが高いという問題がある。
【００２１】
また、特許文献２では圧延して得られたＭｏ薄板を再結晶温度以上の温度に加熱する焼鈍処理を施しているが、Ｍｏは再結晶すると粗大な等軸粒組織となり非常に脆くなるので、この材料を室温で深絞り成形することは技術的に難しい。加熱して深絞り成形することも不可能ではないが、そのためには加熱設備や深絞り成形中でも所定の温度以下にならないような保温設備あるいは加工設備が必要となるので高コストとなり、工業的、経済的な製造方法とは言い難い。
【００２２】
特許文献３では、Ｍｏ板が炭素を含んでいるため、高温・高真空下で使用すると、Ｍｏ材料に不可避的に残存する酸素と前記炭素が反応してＣＯまたはＣＯ２などの不純物ガスを放出する。またＭｏと炭素の反応による脆い炭化物が生じ充分な強度が得られなくなる可能性が高い。このような材料が例えば冷陰極蛍光ランプの電極に用いた場合、ランプの寿命低下原因になることが懸念されることになる。
【００２３】
特許文献４では、板材の構成が再結晶粒と変形粒の混在した混粒組織が開示されているが、再結晶粒と変形粒では塑性変形能がそれぞれ異なり均一な組織ではないため、深絞り成形時に再結晶粒と変形粒の界面で割れが発生する可能性がある。また、通常再結晶材は粗大な等軸粒組織となり非常に脆いため、ここで提案された板材組織の隣り合う再結晶粒界面の強度は非常に弱いと言える。しかも再結晶粒領域は面積率で４０〜６０％も占めることから、この再結晶粒と変形粒の混在した混粒組織の板材を深絞り成形することは技術的に難しい。さらに、この板材の製造方法として、再結晶熱処理した圧延板を冷間圧延するとしているが、低温脆性の指標である延性-脆性遷移温度は、Ｍｏの場合、室温近傍にあるので、再結晶した板の冷間圧延は、技術的に非常に難しく、工業的、経済的な製造方法とは言い難い。
【００２４】
特許文献５では、エレクトロンビーム溶解により製造されたファイブナイン以上の高い純度をもつＭｏの素材をロール圧延しており、エレクトロンビーム溶解に関する製造費用は高価でありため、安価な素材が得られず、量産性に優れているとは言えない。
【００２５】
特許文献６では、冷間圧延後に薄板に対する内部応力緩和処理としてレベラー処理、ショットブラスト処理を行った後に、再結晶温度未満で熱処理をしており、板材製造工程が多い。また、当該文献の記載によれば、板材の長さ方向と幅方向の破断伸びの比が２．０〜２．５もあるため、このような板材を深絞りしていった場合、幅方向の伸びが長さ方向の伸びに追従できず、カップの先端に亀裂を生じる恐れがある。
【００２６】
非特許文献１ではクロス圧延技術について開示されているのみであり、ここで開示された圧延技術を用いただけでは、幅方向のエッジドロップが大きく、これに起因した割れが多発する。そのため、当該圧延技術のみではカップ形状への絞り加工には適さない。また、開示された技術を本願発明者が実施した所、当該技術を用いただけではモリブデン板の加工の圧延速度を、２ｍ／分程度に減速する必要があり、工業的なレベルとは言えなかった。
【００２７】
本発明は、かかる点に鑑みてなされたものであり、その技術的課題は、従来よりも低コストで、かつ、冷陰極管用電極に使用可能なほどに深絞り成形性に優れたＭｏ板およびその製造方法を提供することにある。
【課題を解決するための手段】
【００２８】
上記した課題を解決するために、第１の発明は、モリブデン含有量が９９．９５質量％以上であり、板表面組織の伸長方向を０度方向とし、０度、４５度、９０度各々の方向のランクフォード値ｒをｒ0、ｒ45、ｒ90としたとき、異方性を表す式｜ｒ0+ｒ90-2ｒ45｜／２≦１．０を満たし、かつ板表面の光沢度が７５０Ｇｌｏｓｓ(２０°)以上であることを特徴とするモリブデン板である。
【００２９】
第２の発明は、第１の発明に記載のモリブデン板からなることを特徴とする深絞り用モリブデン板である。
【００３０】
第３の発明は、９９．９５質量％以上のモリブデンを含むモリブデン焼結体に、９２．７〜９７％の加工率となるように熱間圧延を一方向圧延にて施す熱間圧延工程と前記熱間圧延工程にて得られたモリブデン板の表面酸化物を除去する酸化物除去工程と、前記熱間圧延の圧延方向に対し９０度の方向で７７．８〜９０．９％の加工率となるように冷間圧延を施す冷間圧延工程と、硬度Ｈｓ９５以上、かつ表面粗さＲａ０．２μｍ以下の圧延ロールで加工率７％以上の最終圧延を施す最終圧延工程と、を有し、前記冷間圧延の加工率と、前記熱間圧延の加工率の比である（冷間圧延加工率／熱間圧延加工率）で表す圧延加工率比が０．８０２以上０．９８１以下の範囲であることを特徴とするモリブデン板の製造方法である。
【００３１】
第４の発明は、第３の発明に記載のモリブデン板の製造方法を用いることを特徴とする深絞り用モリブデン板の製造方法である。
【発明の効果】
【００３２】
本発明においては、従来よりも低コストで、かつ、冷陰極管用電極に使用可能なほどに深絞り成形性に優れたモリブデン板およびその製造方法を提供することができる。
【発明を実施するための形態】
【００３３】
以下、本発明の実施形態を詳細に説明する。
【００３４】
まず、本実施形態に係るモリブデン板の組成、物性について説明する。
【００３５】
ここではモリブデン板として、冷陰極管用電極に使用する深絞り用モリブデン板を例示している。
【００３６】
（組成）
本実施形態に係るモリブデン板の組成は、モリブデン含有量が９９．９５質量％以上であり、不可避不純物の含有量は、総量が０．０５質量％以下であるのが望ましい。
【００３７】
これは、モリブデン含有量が９９．９５質量％未満の場合、不純物元素を多く含有することになり、例えば冷陰極管用電極に用いた場合にランプの寿命低下原因になることが懸念されるからである。
【００３８】
不可避不純物としては、例えば、一般的に測定されている、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗのうちの少なくとも一種類が挙げられる。また、Ｃ、Ｎ、Ｏが挙げられ、Ｃ、Ｎ、Ｏの総量が０．０１質量％以下であるのが望ましい。
【００３９】
また、上述のように、モリブデン以外の含有元素は不可避不純物であるのが望ましく、Ｒｅ、ＴｉＣ、Ｂ、Ｃなどは意図的に添加しないのが望ましい。
【００４０】
これは、Ｒｅ、ＴｉＣを添加すると製造コストやリサイクルコストが高く、また、リサイクル材としての価値が下がるためである。
【００４１】
また、Ｂ、Ｃ、ＴｉＣを添加すると、添加物や化合物が粒界に偏析して圧延時に割れが発生しやすいためである。
【００４２】
（ランクフォード値）
本実施形態に係るモリブデン板は、板表面組織の伸長方向を０度方向とし、０度、４５度、９０度各々の方向のランクフォード値ｒをｒ0、ｒ45、ｒ90としたとき、異方性を表す式｜ｒ0+ｒ90-2ｒ45｜／２≦１．０を満たすのが望ましい。
【００４３】
このように規定した理由について以下に説明する。
【００４４】
まず、モリブデン板は従来、深絞り成形用の材料としてはあまり用いられていなかったため、モリブデン板の深絞りに影響する因子については特に知られていなかった。
【００４５】
しかしながら本発明者らは鋭意検討の結果、深絞り成形性に影響する因子としてランクフォード値に着目し、これが上記数値範囲を満たすものは、冷陰極管用電極に使用可能なほどに深絞り成形性に優れたモリブデン板であることを見出した。
【００４６】
ここで｜ｒ0+ｒ90-2ｒ45｜／２が１．０を超える場合は異方性が強いことを意味しＭｏ板の深絞り成形時に割れが発生し易くなるので好ましくない。
【００４７】
（光沢度）
本実施形態に係るモリブデン板は板表面の光沢度が７５０Ｇｌｏｓｓ（２０°）以上であるのが望ましい。
【００４８】
このように規定した理由について以下に説明する。
【００４９】
モリブデン板の深絞り時においては、金型との摩擦抵抗を低減する必要がある。
【００５０】
これは、摩擦抵抗が大きいと、滑り特性が悪くなり、モリブデン板に局部的な応力が集中し、割れが発生する可能性があるためである。
【００５１】
そのため、モリブデン板は、摩擦抵抗が低減されるような表面特性を有するのが望ましい。
【００５２】
ここで、本願発明者らは一般的に注目される表面粗さＲａ等で測定可能な０．１μｍレベルの表面特性ではなく、より精密な表面精度を測定できる指標である光沢度に着目し、従来の０．１μｍレベルの表面粗さＲａと光沢度と深絞り特性を検討した。
【００５３】
その結果、表面粗さＲａと光沢度との間に顕著な相関はなく、光沢度が深絞り性に大きな影響を与えることを見出したため、表面特性の１つである光沢度を上記範囲に規定するに至ったのである。
【００５４】
モリブデン板の光沢度が７５０Ｇｌｏｓｓ（２０°）未満の場合、金型とＭｏ板間の滑り特性が悪くなり、深絞り加工時、Ｍｏ板に局部的な応力が集中し割れが発生するものと考えられるため、望ましくない。
【００５５】
なお、光沢度の測定は例えばＪＩＳ  Ｚ  ８７４１によって行うことができる。
【００５６】
（引張強度）
本実施形態に係るモリブデン板は、板表面組織の伸長方向を０度方向としたとき０度、４５度、９０度方向の各々の引張強度が７４０ＭＰａ以上であるのが望ましい。
【００５７】
これは、引張強度が７４０ＭＰａ未満の場合、深絞り加工時に強度不足による割れが発生するためである。
【００５８】
（モリブデン板の破断伸びの異方性）
本実施形態に係るモリブデン板は、板表面組織の伸長方向を０度方向としたとき０度、４５度、９０度方向の破断伸びを各々εl 0、εl 45、εl 90としたとき、これらの値は６％以上であり、かつ異方性を表す値｜εl 0+εl 90-2εｌ 45｜／２が８％以下であるのが望ましい。
【００５９】
これは、異方性の値が８％を超えた場合、深絞り加工時の割れが発生し易くなるためである。
【００６０】
なお、前記式における破断伸びの数値は、ＪＩＳＺ２２０１による１３Ｂ号試験片を用い、室温にて引張速度１ｍｍ／分にて測定された数値である。
【００６１】
次に、本実施形態に係るモリブデン板の製造方法について説明する。
【００６２】
まず、製造方法の概略について説明する。
【００６３】
まず、原料粉末を用意し、原料粉末を成形する。次に成形した粉末を焼結して焼結体を形成する。次に、焼結体を熱間圧延して板材に成形する。次に、熱間圧延した板材を焼鈍する。次に、焼鈍した板材表面の酸化物を除去する。次に、酸化物を除去した板材を冷間圧延で、かつクロス圧延を行う。最後に、クリーニング処理を行い、モリブデン板が完成する。
【００６４】
次に、製造に用いられる原料粉末および上記した各工程の詳細を説明する。
【００６５】
（原料粉末）
原料となるモリブデン粉末はＦｓｓｓ（Fisher Sub-Sieve Sizer）平均粒径２．５〜５．０μｍで、次の不可避不純物の含有量は、総量が０．０４質量％以下であるのが望ましい（念のため付記するが、残部はモリブデンである）。
【００６６】
この不可避不純物としては、例えば、一般的に測定されている、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗのうちの少なくとも一種類が挙げられる。
【００６７】
さらに、ＣおよびＮ含有量は各々０．０１質量％以下とし、Ｏ含有量は０．２質量％以下とするのが望ましい。
【００６８】
なお、上述のように、モリブデン以外の含有元素は不可避不純物であり、Ｒｅ、ＴｉＣ、Ｂ、Ｃなどの添加材は意図的に添加しないのが望ましい。これは、前述の通り、Ｒｅ、ＴｉＣの添加はモリブデン板のコストおよびリサイクルコストの増大を招き、低コストで深絞り成形性に優れたＭｏ板を得るという本願の目的に合致しないためである。また、Ｂ、Ｃ、ＴｉＣは化合物を生成しやすく、化合物が粒界に偏析して圧延時に割れが発生しやすいためである。
【００６９】
モリブデン粉末は、この特性を満たすものであれば、どのような製法によるものでも構わない。上記のモリブデン粉末は、後工程の焼結工程でガス不純物は低減されるが、一部残存し、焼結体の加工性や最終製品特性に影響を及ぼす。
【００７０】
ここで、上記の不可避不純物の含有量の総量を０．０４質量％以下としたのは、不純物元素を多く含有する場合、例えば冷陰極蛍光ランプの電極に用いられた場合にランプの寿命低下原因になることが懸念されるからである。
【００７１】
またＯ含有量を０．２質量％以下としたのは、モリブデン粉末中の酸素が焼結によって充分に還元されなかった場合、後工程の板材の圧延加工時また絞り加工時の割れ発生原因となるからである。
【００７２】
さらに、Ｎ含有量を０．０１質量％以下としたのはこれを超える場合、板材の加工性が悪くなるからである。
【００７３】
Ｃ含有量を０．０１質量％以下としたのは、Ｃが存在すると脆いモリブデン炭化物を形成し、板材の圧延加工時の割れの原因となるからである。
【００７４】
上記モリブデン粉末を使用し、後述の製造方法にて製造することにより、Ｃ、Ｎ、Ｏ、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗ等の不純物含有量の総量が０．０５質量％以下であり、かつＣ、Ｎ、Ｏの総量が０．０１質量％以下という純度を満たす、モリブデン含有量９９．９５質量％以上であるモリブデン板が得られる。
【００７５】
（成形工程）
成形方法は型押しプレス法や静水圧プレス（ＣＩＰ）法など現在用いられる成形方法のいずれの方法を用いても良い。
【００７６】
焼結後の焼結体密度が充分となるようにするため、プレス圧力は１２０ＭＰａ以上が望ましい。プレス体厚さは最終製品となる板厚と圧延加工率、焼結時のプレス体の収縮率を考慮の上適宜決める。
【００７７】
（焼結工程）
焼結は、水素、真空の他Ａｒなどの不活性ガス雰囲気のいずれでもよいが、原料粉末が含有する酸素を還元するためには水素雰囲気がより望ましい。焼結温度は１７００〜２０００℃が望ましい。これは１７００℃未満では充分な焼結体密度が得られず、２０００℃を超えると熱処理炉の炉材消耗が激しくなるからである。
【００７８】
雰囲気および温度は、上記条件にて適宜調整して焼結体密度が理論密度比９０％以上、好ましくは９５％以上となるようにする。
【００７９】
（一次圧延：熱間圧延工程）
焼結体の一次圧延は熱間加工で一方向圧延とする。ここで加熱は表面酸化物の除去のため水素雰囲気とし、温度は９００〜１３００℃とするのが望ましい。下限温度未満の場合、圧延時に板材に割れが発生しやすくなり、上限温度を超えた場合、再結晶粒が生成し粗大粒となるため板材が脆くなる強度不足になりやすいため、望ましくない。
【００８０】
なお、１回あたりの圧延率は加熱温度を考慮し適宜決めるものとし、熱間圧延総加工率は９２．７〜９７％とする。ここで、熱間圧延総加工率が９２．７％未満の場合、粉末冶金法にて得られた焼結体であるため、圧延材の内部に空孔などの欠陥が残存し易くなり、また板の表面と内部の組織に相違が生じることがあり、このような場合、後加工の冷間圧延加工時に割れや板表面の局部的な剥離が生じることがあるため、望ましくない。一方、熱間圧延総加工率が９７％を超える場合、一次圧延方向での加工率が大きくなり、本願発明の特徴であるモリブデン板材のランクフォード値や破断伸びの特性値の異方性が大きく生じてしまい良好な深絞り加工が行うことができなくなるため、望ましくない。
【００８１】
（焼鈍処理）
焼鈍処理は、熱間圧延により発生する板材の歪みを除去すると共に表面の酸化物を除去するために行う。温度は８００〜１０００℃、時間は２０〜９０分で行うのが望ましい。
【００８２】
（表面酸化物除去工程）
熱間圧延工程終了後、板材表面の約３０μｍの酸化物を除去するために、表面酸化物除去を行う。除去方法としては酸化物を除去できればどのような方法でもよく、酸洗浄、ブラスト処理、研磨処理などが挙げられる。量産処理を考えると王水や塩酸などの薬品を用いた酸洗浄がより好ましい。
【００８３】
（二次圧延：冷間圧延工程）
二次圧延は冷間圧延で行い、一次熱間圧延方向に対し９０度方向で圧延するクロス圧延を施す。
【００８４】
ここでクロス圧延を施すのはモリブデン板のランクフォード値、引張強度、破断伸びなどの特性の異方性を制御するためである。冷間圧延の圧延総加工率は７７．８〜９０．９％とするのが望ましい。ここでの加工率は冷間圧延開始前の板厚および冷間圧延後の板厚により算出される加工率である。ここで冷間圧延の圧延総加工率が７７．８％〜９０．９％の範囲を外れると、本願発明の特徴であるモリブデン板のランクフォード値や破断伸びの特性値の異方性が大きく生じ、深絞り加工時の割れの発生率が大きくなってしまうため、望ましくない。
【００８５】
なお、冷間圧延での１回当りの加工率は圧延装置の能力などを考慮して設定する。極端に過大な圧下率にて加工を行うと板材に多大な歪みも生じるため適宜設定することが必要である。
【００８６】
また、冷間圧延加工の最終圧延（ここでは仕上圧延とも呼ぶ）では、硬度Ｈｓ９５以上かつ表面粗さＲａ０．２μｍ以下の圧延ロールを用い、仕上圧延の総加工率７％以上の圧延を行うのが望ましい。圧延ロール材質は前記硬度、表面粗さの特性を持つものであればよく、鍛鋼ロールなどが挙げられる。Ｍｏ板の光沢度はこの仕上圧延にて決定される。
【００８７】
圧延ロールの硬度がＨｓ９５未満の場合、１回あたりの圧下率が小さくなり、必要な板厚にするまでの圧延数が増加し、非生産的となる。また圧延ロール表面粗さＲａが０．２μｍを超えた場合、得られるＭｏ板材は必要な光沢度を得られず、優れた深絞り特性が得られなくなるため、望ましくない。
【００８８】
また、本実施形態においては、一次熱間圧延工程と一次熱間圧延方向に対し９０度の方向で行う二次冷間圧延工程の加工率との比（冷間圧延加工率／熱間圧延加工率）は０．８０２以上０．９８１以下の範囲であるのが望ましい。
【００８９】
これは、加工率の比を上記範囲に収めることにより、モリブデン板のランクフォード値、引張強度、破断伸びなどの特性の異方性を制御でき、冷陰極管用電極に使用可能なほどに成形性に優れたモリブデン板を製造できるためである。
【００９０】
なお、（冷間圧延加工率／熱間圧延加工率）が上限値、下限値を外れた場合、一次圧延加工、二次圧延加工によるモリブデン板に与えるランクフォード値、破断伸びの特性値の異方性が大きく生じてしまい、深絞り加工時の割れの発生率が大きくなってしまうため、望ましくない。
【００９１】
（表面クリーニング処理）
冷間圧延を終えたモリブデン板は、表面のクリーニングのため、水素雰囲気での短時間の熱処理にてクリーニングを行う。
【００９２】
クリーニングの際の温度は８００〜９００℃で、時間は２０分〜１時間程度行うことが望ましい。
【００９３】
以上が、モリブデン板の製造に用いられる原料粉末および各製造工程の詳細である。
【００９４】
このように、本実施形態に係るモリブデン板は、板表面の光沢度が７５０Ｇｌｏｓｓ（２０°）以上であり、かつ、板表面組織の伸長方向を０度方向とし、０度、４５度、９０度各々の方向のランクフォード値ｒをｒ0、ｒ45、ｒ90としたとき、異方性を表す式｜ｒ0+ｒ90-2ｒ45｜／２≦１．０を満たしている。
【００９５】
そのため、本実施形態のモリブデン板は、冷陰極管用電極に使用可能なほどに深絞り成形性に優れている。
【００９６】
また、本実施形態に係るモリブデン板の製造方法では、一次熱間圧延工程と一次熱間圧延方向に対し９０度の方向で行う二次冷間圧延工程の加工率との比（冷間圧延加工率／熱間圧延加工率）は０．８０２以上０．９８１以下の範囲であり、かつ最終圧延工程において、硬度Ｈｓ９５以上、かつ表面粗さＲａ０．２μｍ以下の圧延ロールで加工率７％以上の最終圧延を施している。
【００９７】
そのため、従来よりも低コストにて、冷陰極管用電極に使用可能なほどに深絞り成形性に優れたモリブデン板が製造できる。
【実施例】
【００９８】
次に、具体的な実施例に基づき、本発明をさらに詳細に説明する。
【００９９】
本実施形態に係る製造方法を用いて（深絞り用の）モリブデン板を製造し、深絞り性を評価した。
【０１００】
まず、以下の手順によりモリブデン板を製造した。
【０１０１】
まず、Ｆｓｓｓ平均粒径４μｍ、Ｃ含有量が０．００４質量％、Ｂ含有量０．００１質量％、Ｎ含有量０．００５質量％、Ｏ含有量０.１２質量％、またＡｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗの不純物含有総量が０．０４質量％のモリブデン粉末を２００ＭＰａで静水圧プレスしたのち、１８００℃で１０時間水素焼結し、表１に示す板厚さ３０ｍｍのスラグを準備した。このモリブデンスラグは、Ｃ含有量が０．００３質量％、Ｂ含有量０．００１質量％、Ｎ含有量０．００２質量％、Ｏ含有量０．００４質量％、Ａｌ、Ｃａ、Ｃｒ、Ｃｕ、Ｆｅ、Ｍｇ、Ｍｎ、Ｎｉ、Ｐｂ、Ｓｎ、Ｓｉ、Ｎａ、Ｋ、Ｗの不純物含有量の総量が０．０４質量％であり、モリブデン含有量９９．９５質量％であった。
【０１０２】
表１に示すスラグをそれぞれ９００〜１３００℃の加工温度で表１に示す条件にて熱間圧延加工を行った。
【０１０３】
次に水素雰囲気で９００℃の温度で３０分間焼鈍熱処理行い、その後、王水および水にて酸洗浄する表面酸化物除去を行った。
【０１０４】
次に、一次熱間圧延および二次冷間圧延を行った。
【０１０５】
ここで、表１の比較例１は、冷間圧延方向を熱間圧延方向と同じ方向としたストレート圧延の例である。その他の例は、冷間圧延方向を熱間圧延方向に対し、９０度反転させたクロス圧延の例である。なお、これらは、表面粗さＲａ０．３μｍ、硬度Ｈｓ９８の高炭素クロム軸受鋼２種（ＳＵＪ２）の圧延ロールを用い、表１に示す冷間仕上圧延開始前の厚さまで冷間圧延した。
【０１０６】
なお、ロールの硬度は株式会社ミツトヨのショアー硬さ試験機（ＡＳＨ−Ｄ１）を用いて測定した。
【０１０７】
その後、冷間での仕上圧延を行った。この仕上圧延は、モリブデン板の表面の凹凸状態を極力少なく整える目的で行った。
【０１０８】
この仕上圧延では、表面粗さＲａ０．１５μｍ、硬度Ｈｓ９８の高炭素クロム軸受鋼２種（ＳＵＪ２）の圧延ロールにて板厚０．２ｍｍまで仕上圧延を行い、実施例１〜５、比較例１〜４の板厚さ０．２ｍｍのモリブデン板を準備した。
【０１０９】
表１にそれぞれのモリブデン板の圧延方向、スラグ厚さｍｍ、熱間圧延後板厚さｍｍ、冷間仕上圧延開始前板厚さｍｍ、冷間圧延後の板厚さ（最終板厚さ）ｍｍ、熱間圧延（加工）率、冷間圧延（加工）率、仕上圧延（加工）率および冷間圧延（加工）率と熱間圧延（加工）率の比を示す。ここで、冷間圧延（加工）率は仕上圧延も含んだ値である。また各々のＭｏ板の厚さは株式会社ミツトヨのマイクロメータ（ＭＤＣ−２５ＳＢ）で複数箇所測定した平均値である。
【０１１０】
【表１】
2010215933.tif 000002
【０１１１】
次に、得られたＭｏ板について次の（１）〜（３）を調査した結果を表２に示す。
【０１１２】
（１）ＪＩＳ Ｚ ８７４１に準じて測定した光沢度（２０°）の測定結果。  
（２）最終圧延方向、即ち板表面組織の伸長方向に対し、０度、４５度、９０度の方向に沿って、ＪＩＳ  Ｚ２２０１の１３Ｂ号の試験片を採取し、室温にて引張速度１．０ｍｍ／ｍｉｎで引張試験を行い、得たランクフォード値の異方性の測定結果。  
（３）Ｍｏ板を金型プレスにて外径２．１ｍｍ、長さ７ｍｍのモリブデンカップ形状への深絞りを行った場合の割れ発生率の結果。
【０１１３】
【表２】
2010215933.tif 000003
【０１１４】
ここで、モリブデンカップ形状への深絞り加工は金型によるプレス加工にて行ったが、割れが発生する部位は、カップのＲ形状部ではなくカップ開口部の耳（フレア）と耳との間の谷の部位であった。
【０１１５】
表１および表２に示す通り、比較例１〜４では、割れ発生率が２％以上またはカップが破損し深絞り加工不可であるのに対し、本発明の実施例１〜５の深絞りでの割れ発生率は０〜０．１％であった。
【０１１６】
即ち、本発明のように圧延加工率を規定（熱間圧延加工率９２．７〜９７％、冷間圧延加工率は７７．８〜９０．９％、冷間圧延加工率／熱間圧延加工率０．８０２〜０．９８１）することにより、Ｍｏ板のランクフォード値を制御でき、かつ仕上圧延率を７％以上とすることにより、光沢度を７５０Ｇｌｏｓｓ（２０°）以上に制御でき、その結果、良好な深絞り特性を得られることがわかった。
【０１１７】
次に、実施例２、および実施例２と同様の圧延方向、スラグ厚さ、熱間圧延後板厚さ、冷間仕上圧延開始前板厚さ、冷間圧延後の板厚さ（最終板厚さ）、熱間圧延（加工）率、冷間圧延（加工）率、仕上圧延（加工）率および冷間圧延（加工）率と熱間圧延（加工）率の比で表３に示す仕上圧延ロールの硬度と表面粗さ条件を変えた試料について（実施例６、比較例５、６）最終厚さ０．２ｍｍのモリブデン板の加工を試みた。結果を表３に示す。
【０１１８】
【表３】
2010215933.tif 000004
【０１１９】
その結果、表３より、比較例５については、圧延ロールの硬度が小さい為、実施例６の３倍以上の圧延回数でも板厚０．２０５ｍｍにしか達しなかった為、圧延処理を中断した。
【０１２０】
即ち、圧延ロールの硬度がＨｓ９５未満では圧延処理が非生産的になることがわかった。
【０１２１】
次に実施例２、６および比較例６にて得られたＭｏ板について、光沢度、ランクフォード値ｒの異方性およびＭｏカップへの深絞り加工時の割れ発生率の比較を行った。
【０１２２】
結果を表４に示す。ここで深絞り加工された後のＭｏカップの形状は外径２．１、長さ７ｍｍとし、加工条件は同一とした。
【０１２３】
【表４】
2010215933.tif 000005
【０１２４】
表３と表４より明らかなように、表面粗さが小さい仕上圧延ロールで圧延した試料ほど、光沢度が大きくなり、かつ、深絞り時の割れ発生率が小さくなっており、仕上圧延ロールの表面粗さ、およびＭｏ板の光沢度が深絞り特性に影響を与えていることがわかった。
【０１２５】
即ち、表３と表４から明らかなように、仕上圧延ロールには、硬度９５Ｈｓ以上でかつ表面粗さ０．２μｍ以下のものを用いなければ、圧延工数がかかり非生産となるか、または光沢度７５０Ｇｌｏｓｓ（２０°）以上を得ることができず、深絞り成形性に優れたＭｏ板が得られないことがわかった。
【０１２６】
次に本発明品に係る実施例１〜６のモリブデン板の最終圧延方向、即ち、板表面組織伸長方向に対し、０度、４５度、９０度の方向に沿って、ＪＩＳ Ｚ２２０１ １３号の試験片を採取し、室温、引張速度１ｍｍ／ｍｉｎで引張試験を行い、引張強度、破断伸びおよび破断伸びの異方性を測定し、その結果を表５に示した。
【０１２７】
【表５】
2010215933.tif 000006
【０１２８】
表５に示すように、本実施形態における望ましい製造条件にて製造したモリブデン板は、板表面組織の伸長方向を０度方向としたとき０度、４５度、９０度の方向の引張強度が７４０ＭＰａ以上であり、前記０度、４５度、９０度方向の破断伸びεlが全て６％以上でその異方性を表す式
｜εl 0+εl 90-2εl 45｜／２が８％以下であることがわかった。
【０１２９】
また、本発明品を用いれば、モリブデンカップ形状が外径２．１ｍｍ、長さ１０ｍｍとなるような深絞り加工を行った際の深絞り性も良好であった。
【０１３０】
以上より、本実施形態における望ましい製造条件にて製造したモリブデン板は低コストで深絞り性に優れていることがわかった。
【産業上の利用可能性】
【０１３１】
上記した実施形態では、本発明のモリブデン板およびその製造方法を、冷陰極管の電極製造に用いる深絞り用のモリブデン板およびその製造方法に適用した場合について説明したが、本発明は、何等、これに限定されることなく、深絞り加工が必要な全てのモリブデン板およびその製造方法に適用することができる。